ВЫСОКОПРОЧНАЯ БЕСШОВНАЯ СТАЛЬНАЯ ТРУБА ДЛЯ ПРИМЕНЕНИЯ В НЕФТЯНОЙ СКВАЖИНЕ, ОБЛАДАЮЩАЯ ВЫСОКОЙ СТОЙКОСТЬЮ К РАСТРЕСКИВАНИЮ ПОД ДЕЙСТВИЕМ НАПРЯЖЕНИЙ В СУЛЬФИДСОДЕРЖАЩЕЙ СРЕДЕ

1. Бесшовная стальная труба для применения в нефтяной скважине, обладающая высокой стойкостью к растрескиванию под действием напряжений в сульфидсодержащей среде, при этом стальная труба имеет состав, содержащий в мас. %:
С: от 0,15 до 0,50%, Si: от 0,1 до 1,0%,
Μn: от 0,3 до 1,0%, Р: 0,015% или менее,
S: 0,005% или менее, Al: от 0,01 до 0,1%,
N: 0,01% или менее, Cr: от 0,1 до 1,7%,
Mo: от 0,40 до 1,1%, V: от 0,01 до 0,12%,
Nb: от 0,01 до 0,08%, Ti: 0,03% или менее,
В: от 0,0005 до 0,003%, а
Fe и неизбежные примеси: остальное, а также обладает структурой, состоящей из отпущенной мартенситной фазы в качестве основной фазы и бывшего аустенитного зерна, имеющего размер зерна 8,5 или более,
причем на четырех участках, расположенных на 90° друг от друга по окружности, твердость по шкале Виккерса HV10, измеренная при нагрузке 10 кгс (испытательное усилие: 98 МПа), равна 295 HV10 или менее в каждом из трех мест: в области со стороны внутренней поверхности на расстоянии от 2,54 до 3,81 мм от внутренней поверхности трубы в направлении толщины, в области со стороны внешней поверхности на расстоянии от 2,54 до 3,81 мм от внешней поверхности трубы в направлении толщины и в центре толщины.
2. Бесшовная стальная труба для применения в нефтяной скважине по п. 1, состав которой дополнительно содержит в мас. % один или оба элемента: Cu: 1,0% или менее, и Ni: 1,0% или менее.
3. Бесшовная стальная труба для применения в нефтяной скважине по п. 1, состав которой дополнительно содержит в мас. % W: 2,0% или менее.
4. Бесшовная стальная труба для применения в нефтяной скважине по п. 2, состав которой дополнительно содержит в мас. % W: 2,0% или менее.
5. Бесшовная стальная труба для применения в нефтяной скважине по любому из п.п. 1-4, состав которой дополнительно содержит в мас. % Ca: от 0,001 до 0,005%.
6. Бесшовная стальная труба для применения в нефтяной скважине по любому из п.п. 1-4, в которой отклонение толщины стенки составляет 8% или менее.
7. Бесшовная стальная труба для применения в нефтяной скважине по п. 5, в которой отклонение толщины стенки составляет 8% или менее.
8. Способ изготовления бесшовной стальной трубы для применения в нефтяной скважине, обладающей высокой стойкостью к растрескиванию под действием напряжений в сульфидсодержащей среде, при этом способ включает в себя изготовление бесшовной стальной трубы заданной формы путем горячей обработки заготовки стальной трубы, имеющей состав, содержащий в мас. %
С: от 0,15 до 0,50%, Si: от 0,1 до 1,0%,
Μn: от 0,3 до 1,0%, Р: 0,015% или менее,
S: 0,005% или менее, Al: от 0,01 до 0,1%,
N: 0,01% или менее, Cr: от 0,1 до 1,7%,
Mo: от 0,40 до 1,1%, V: от 0,01 до 0,12%,
Nb: от 0,01 до 0,08%, Ti: 0,03% или менее,
В: от 0,0005 до 0,003%, а
Fe и неизбежные примеси: остальное, охлаждение бесшовной стальной трубы до комнатной температуры со скоростью охлаждения равной или превосходящей скорость воздушного охлаждения, последующее закаливание и отпуск бесшовной стальной трубы путем повторного нагрева, а затем, выполнение горячего выпрямления в пределах диапазона температур от 580°C или выше и до температуры отпуска или ниже для изготовления бесшовной стальной трубы, обладающей распределением твердости, при котором на четырех участках, расположенных на 90° друг от друга по окружности, твердость по шкале Виккерса HV10, измеренная при нагрузке 10 кгс (испытательное усилие: 98 МПа), равна 295 HV10 или менее в каждом из трех мест: в области со стороны внутренней поверхности на расстоянии от 2,54 до 3,81 мм от внутренней поверхности трубы в направлении толщины, в области со стороны внешней поверхности на расстоянии от 2,54 до 3,81 мм от внешней поверхности трубы в направлении толщины и в центре толщины.
9. Способ изготовления бесшовной стальной трубы для применения в нефтяной скважине по п. 8, в котором заготовка стальной трубы представляет собой стальной сляб, образованный путем горячей прокатки отлитого сляба.
10. Способ изготовления бесшовной стальной трубы для применения в нефтяной скважине по п. 8 или 9, в котором температура заготовки стальной трубы в нагревательной печи для горячей обработки отклоняется в пределах ±20°C по всей окружности и всей протяженности заготовки стальной трубы.
11. Способ изготовления бесшовной стальной трубы для применения в нефтяной скважине по п. 8 или 9, в котором температура материала, который должен быть подвергнут прокатке во время горячей обработки, отклоняется в пределах ±50°C по всей окружности и всей протяженности материала, который должен быть подвергнут прокатке.
12. Способ изготовления бесшовной стальной трубы для применения в нефтяной скважине по п. 8 или 9, в котором закаливание и отпуск повторяют два раза или более.
13. Способ изготовления бесшовной стальной трубы для применения в нефтяной скважине по п. 8 или 9, в котором закаливание выполняют два раза или более, и затем выполняют отпуск.
3
14. Способ изготовления бесшовной стальной трубы для применения в нефтяной скважине по п. 8 или 9, в котором закаливание включает в себя повторный нагрев до температуры закаливания в пределах диапазона температур от точки превращения Ac до 1050°C, выдержку в течение 5 минут или более, а затем быстрое охлаждение, а отпуск включает в себя выдержку при температуре отпуска в диапазоне от 630°C до 730°C в течение 10 минут или более, а затем быстрое охлаждение.
15. Способ изготовления бесшовной стальной трубы для применения в нефтяной скважине по п.8 или 9, состав которой дополнительно содержит в мас. % один или оба элемента: Cu: 1,0% или менее, и Ni: 1,0% или менее.
16. Способ изготовления бесшовной стальной трубы для применения в нефтяной скважине по п. 8 или 9, состав которой дополнительно содержит в мас. % W: 2,0% или менее.
17. Способ изготовления бесшовной стальной трубы для применения в нефтяной скважине по п. 8 или 9, состав которой дополнительно содержит в мас. % Ca: от 0,001 до 0,005%.